(57)【特許請求の範囲】
【請求項１】
コラーゲン、ヒアルロン酸、ゼラチン、キトサン、ＰＬＧＡ｛ｐｏｌｙ（ｌａｃｔｉｃ−ｃｏ−ｇｌｙｃｏｌｉｃ  ａｃｉｄ）｝、ＰＧＡ｛ｐｏｌｙ（ｇｌｙｃｏｌｉｃ  ａｃｉｄ）｝、ＰＬＡ｛ｐｏｌｙ（ｌａｃｔｉｃ  ａｃｉｄ）｝ 及びＰＥＧ（ｐｏｙｅｔｈｙｌｅｎｅ  ｇｌｙｃｏｌ）で構成された群から選択された生分解性ポリマーからなる多孔性微細構造体の表面にアミン基を有した生体適合性材料でアミン機能化された磁性ナノ粒子が付着された磁性多孔性微細構造体に軟骨生成細胞が付着された、磁性ナノ粒子及び軟骨生成細胞が付着された多孔性微細構造体を含む軟骨再生用組成物。
【請求項２】
前記軟骨生成細胞は、軟骨細胞または幹細胞である請求項１に記載の組成物。
【請求項３】
前記幹細胞は、骨髄由来幹細胞または脂肪由来幹細胞である請求項２に記載の組成物。
【請求項４】
前記アミン機能化ナノ粒子は、前記微細構造体のカルボキシル基と共有結合される請求項１に記載の組成物。
【請求項５】
請求項１に記載の軟骨再生用組成物と、
軟骨欠損部位にＸ線を照射した後、前記軟骨再生用組成物及び患部をイメージングするための映像撮影部と、
前記軟骨再生用組成物を軟骨欠損部位に移動させる磁界生成部と
を含む、磁気駆動関節軟骨再生システム。
【請求項６】
前記磁界生成部は、コイル型または着用型である請求項５に記載の磁気駆動関節軟骨再生システム。
【請求項７】
前記磁界生成部は、電磁石または永久磁石により磁界生成される請求項５に記載の磁気駆動関節軟骨再生システム。
【請求項８】
前記永久磁石は、フェライト、ネオジム、アルニコ、サマリウムコバルトまたはゴム磁石である請求項７に記載の磁気駆動関節軟骨再生システム。
【発明の詳細な説明】
【技術分野】
【０００１】
本発明は、磁気駆動関節軟骨再生システムに係り、さらに詳細には、非手術的に関節軟骨を再生させるために、軟骨再生用組成物、映像撮影部及び磁界生成部からなる磁気駆動関節軟骨再生システムに関する。
【背景技術】
【０００２】
最近、骨関節炎（ｏｓｔｅｏａｒｔｈｒｉｔｉｓ）は、全世界的に６５歳以上人口のうち、７０％以上発病しており、大韓民国の５０歳以上人口のうち、２４％以上で発病する老人で最も多く発病する疾患であって、膝、骨盤、指先の関節などに好発して、関節軟骨の欠損と共に関節周りの骨異常を伴って、関節機能の低下及び喪失を引き起こす。関節は、組織内幹細胞と前駆細胞との密度が相対的に低く、血管がなくて、軟骨損傷後、周辺から軟骨細胞の移動が制限的なので、再生力は他の組織に比べて低い。軟骨損傷時に、治癒に関与する幹細胞も、機械的性質が弱い線維軟骨に再生されるか、再生能力が制限的である。このような理由で、関節炎などの関節軟骨の損傷治療法は、初期に薬物または物理治療などの保存療法であり、症状好転がない場合、関節鏡手術または人工関節置換術などの治療法による。幹細胞を利用した関節軟骨損傷の再生治療法の場合、生体材料を利用した微細穿孔術、自家軟骨細胞または基質基盤軟骨細胞移植術などの手術的方法による幹細胞移植がなされているが、このような軟骨再生のための細胞（軟骨細胞、幹細胞）を移植する既存の方法は、欠損部位を手術的方法によって露出させて、施術するか、関節軟骨欠損部位に多量の細胞を正確に位置させ、治療期間の間に、その数を保持させるのに問題点を有している。それを補完するために、幹細胞に磁性粒子（ｍａｇｎｅｔｉｃ  ｐａｒｔｉｃｌｅｓ）を挿入し、それを外部の永久磁石を用いて所望の方向に操縦して指向する方法が提案された（Ｇｏｋｉ  Ｋａｍｅｉ  ｅｔ  ａｌ．，Ａｍ  Ｊ．Ｓｐｏｒｔｓ  Ｍｅｄ．，Ｖｏｌ．４１，Ｎｏ．６，１２５５：１２６４，２０１３）。
【発明の概要】
【発明が解決しようとする課題】
【０００３】
しかし、前記先行技術の場合、超伝導体を利用するので、電力消費によるコストが多くかかり、欠損部位内に位置した細胞を長期間保持しにくい問題点があり、幹細胞内にマグネチックパーティクルを直接挿入するので、幹細胞に作用して、増殖、分化などに影響を及ぼし得る。
【０００４】
本発明は、前記問題点を含んだ多様な問題点を解決するためのものであって、効率的であり、非手術的に関節軟骨を再生させるための磁気駆動関節軟骨再生システムを提供することを目的とする。しかし、このような課題は、例示的なものであって、これにより、本発明の範囲が限定されるものではない。
【課題を解決するための手段】
【０００５】
本発明の一態様によれば、磁性体及び軟骨生成細胞の微細構造体を含む軟骨再生用組成物が提供される。
【０００６】
本発明の他の態様によれば、前記軟骨再生用組成物；軟骨欠損部位にＸ線を照射した後、前記軟骨再生用組成物及び患部をイメージングするための映像撮影部；及び前記軟骨再生用組成物を軟骨欠損部位に移動させる磁界生成部；を含む磁気駆動関節軟骨再生システムが提供される。
【発明の効果】
【０００７】
前記のようになされた本発明の一実施例によれば、磁気駆動関節軟骨再生システムを用いて、非手術的であり、効率的な関節軟骨再生効果を実現することができる。もちろん、このような効果によって、本発明の範囲が限定されるものではない。
【図面の簡単な説明】
【０００８】
【図１Ａ】本発明の一実施例による軟骨再生用微細構造体の製造工程を示す概要図である。
【図１Ｂ】前記製造工程によって製造された微細構造体を走査電子顕微鏡で撮影した写真（上段は、目盛り単位５００μｍ、下段は、目盛り単位２００μｍ）である。
【図１Ｃ】本発明の一実施例によって製造された軟骨再生用微細構造体の直径の分布を示すヒストグラムである。
【図１Ｄ】本発明の一実施例によって製造された軟骨再生用微細構造体の表面空隙のサイズの分布を示すヒストグラムである。
【図１Ｅ】本発明の一実施例によって製造された軟骨再生用微細構造体の内部空隙のサイズの分布を示すヒストグラムである。
【図２Ａ】本発明の一実施例によるコイル型磁界生成部を含む磁気駆動関節軟骨再生システムを概略的に示す構成図である。
【図２Ｂ】本発明の一実施例による着用型磁界生成器具を含む着用型磁気駆動関節軟骨再生装置を概略的に示す構成図である。
【図３Ａ】本発明の一実施例による磁気駆動関節軟骨再生システム１００を利用した関節軟骨の治療過程を示す構成図である。
【図３Ｂ】本発明の一実施例による着用型磁界生成器具を軟骨欠損部位に着用した形状を示す概要図である。
【図４】本発明の一実施例による軟骨治療剤、コイル型電磁界生成装置及び着用型磁界生成装置を用いて患部を治療する過程を示す概要図である。
【図５Ａ】本発明の一実施例による幹細胞を担持した磁性ナノ粒子コーティングマイクロスキャフォールドの共焦点レーザ顕微鏡の写真である（下段は、上段を拡大した写真である）。
【図５Ｂ】前記幹細胞を担持したマイクロスキャフォールド内の幹細胞の増殖力を分析した結果を示すグラフである。
【図６】本発明の一実施例によるマイクロスキャフォールド内部の幹細胞の形状を示す共焦点レーザ顕微鏡の写真である。
【図７Ａ】ＰＬＧＡマイクロスキャフォールドを光学顕微鏡で撮影した写真である。
【図７Ｂ】前記図７Ａの間葉幹細胞が積載されたＰＬＧＡマイクロスキャフォールドを軟骨細胞分化用培地に入れ、２１日経過後、アルシアンブルー（Ａｌｃｉａｎ  Ｂｌｕｅ）で染色した後、光学顕微鏡で撮影した写真である。
【図７Ｃ】本発明の一実施例による磁性ナノ粒子コーティングＰＬＧＡマイクロスキャフォールドを光学顕微鏡で撮影した写真である。
【図７Ｄ】図７Ｃの間葉幹細胞が積載された磁性ナノ粒子コーティングＰＬＧＡマイクロスキャフォールドを軟骨細胞分化用培地に入れ、２１日経過後、アルシアンブルーで染色して光学顕微鏡で撮影した写真である。
【図７Ｅ】前記図７Ｄの軟骨細胞分化誘導後の磁性ナノ粒子コーティングＰＬＧＡマイクロスキャフォールドを切片化した後、アルシアンブルーで染色して光学顕微鏡で撮影した写真である。
【図７Ｆ】前記図７Ｅの一部を拡大した写真である。
【図８】本発明の一実施例によるマイクロスキャフォールド内で培養された幹細胞の軟骨細胞への分化誘導以後、軟骨細胞分化関連標識因子（ＡＧＧ、ＣＯＬ２Ａ１及びＳＯＸ−９）の未分化対照群に比べて、相対的発現程度を分析した結果を示すグラフである。
【図９Ａ】本発明の一実施例による２Ｄ標的能テストを行って、標的領域に対してマイクロスキャフォールドの磁気駆動能力を測定した顕微鏡写真である。
【図９Ｂ】本発明のマイクロスキャフォールド間葉幹細胞複合体の磁気駆動に使用される磁気駆動（ＥＭＡ）システムを撮影した写真である。
【図９Ｃ】本発明の一実施例による２Ｄ標的能テストを行って、標的領域に対してマイクロスキャフォールドの磁気駆動能力を測定した写真である。
【図１０】本発明の一実施例による３Ｄ標的能テストのための膝ファントムモデルを図示する図面である。
【図１１】本発明の一実施例による膝ファントムを利用した３Ｄ標的能テストでマイクロスキャフォールドの標的能の可能性を示す写真である。
【発明を実施するための形態】
【０００９】
用語の定義：
本明細書で使用される用語「骨関節炎」は、退行性関節炎とも言い、局所的な関節に漸進的な関節軟骨の消失及びそれと関連した二次的な変化と症状とを伴う疾患であって、関節を保護している軟骨の漸進的な損傷や退行性変化によって、関節を成す骨と靭帯などに損傷が起こって、炎症と疼痛とが生じる疾患である。
【００１０】
本明細書で使用される用語「磁界（ｍａｇｎｅｔｉｃ  ｆｉｅｌｄ）」は、磁場または磁気場とも言い、磁力線（ｌｉｎｅｓ  ｏｆ  ｍａｇｎｅｔｉｃ  ｆｏｒｃｅ）が開かれた空間、すなわち、電流や磁石の周り、地球の表面のように、磁気作用が影響を及ぼす空間を言う。
【００１１】
本明細書で使用される用語「生体材料を利用した微細穿孔術」は、短期臨床に適した微細穿孔術を改善した方法であって、損傷部位に骨髄幹細胞（ｂｏｎｅ  ｍｅｒｒｏｗ  ｍｅｓｅｎｃｈｙｍａｌ  ｓｔｅｍ  ｃｅｌｌｓ）が漏れ出るようにした後、コラーゲンで損傷部位を縫合するＡＭＩＣ（ａｕｔｏｌｏｇｏｕｓ  ｍａｔｒｉｘ−ｉｎｄｕｃｅｄ  ｃｈｏｎｄｒｏｇｅｎｅｓｉｓ）またはゲル状の生体材料を用いて幹細胞を欠損部位に固定するＡＣＩＣ（ａｕｔｏｌｏｇｏｕｓ  ｃｏｌｌａｇｅｎ  ｉｎｄｕｃｅｄ  ｃｈｏｎｄｒｏｇｅｎｅｓｉｓ）を意味する。
【００１２】
本明細書で使用される用語「軟骨細胞移植術」は、軟骨欠損部位をコラーゲンまたは骨膜で塞ぎ、体外培養した自家軟骨細胞を移植して軟骨再生を誘導する自家軟骨細胞移植術（ａｕｔｏｌｏｇｏｕｓ  ｃｈｏｎｄｒｏｃｙｔｅ  ｉｍｐｌａｎｔａｔｉｏｎ、ＡＣＩ）と膜の適用が難しい局所部位に生体材料に自家軟骨細胞を含んで移植する基質基盤軟骨細胞移植術（ｍａｔｒｉｘ−ｉｎｄｕｃｅｄ  ａｕｔｏｌｏｇｏｕｓ  ｃｈｏｎｄｒｏｃｙｔｅ  ｉｍｐｌａｎｔａｔｉｏｎ、ＭＡＣＩ）を意味する。
【００１３】
発明の詳細な説明：
本発明の一態様によれば、磁性体及び軟骨生成細胞が付着された微細構造体を含む軟骨再生用組成物が提供される。
【００１４】
前記組成物において、前記軟骨生成細胞は、軟骨細胞または幹細胞であり、前記幹細胞は、骨髄由来幹細胞、臍帯血由来幹細胞または脂肪由来幹細胞であり得るが、これらに制限されるものではなく、逆分化幹細胞及び胚芽由来幹細胞などが使用されることもある。
【００１５】
前記組成物において、前記磁性体は、磁性ナノ粒子であり、前記磁性ナノ粒子は、アミン機能化Ｆｅ３Ｏ４ナノ粒子であり、前記アミン機能化は、前記磁性ナノ粒子にＰＥＩを付着させることで達成され、前記アミン機能化Ｆｅ３Ｏ４ナノ粒子は、前記ＰＥＩと前記微細構造体のカルボキシル基との共有結合によって製造可能である。
【００１６】
前記組成物において、前記微細構造体は、生体適合性ポリマースキャフォールドであり、前記生体適合性ポリマースキャフォールドは、多孔性スキャフォールドであり得る。
【００１７】
本明細書で使用される用語「生体適合性ポリマー」は、生分解性ポリマーまたは難分解性ポリマーのうち、生体内で生体に対して副作用を誘発しない生体適合性を有するポリマーを意味し、生分解性ポリマーがさらに望ましいが、これらに制限されるものではない。前記ポリマーは、微細構造体の形成のために多孔性の構造体を形成し、前記生分解性ポリマーは、天然ポリマーまたは合成ポリマーであるが、前記天然ポリマーは、コラーゲン、ヒアルロン酸、ゼラチン、またはキトサンであり、前記合成ポリマーは、ＰＬＧＡ｛ｐｏｌｙ（ｌａｃｔｉｃ−ｃｏ−ｇｌｙｃｏｌｉｃ  ａｃｉｄ）｝、ＰＧＡ｛ｐｏｌｙ（ｇｌｙｃｏｌｉｃ  ａｃｉｄ）｝、ＰＬＡ｛ｐｏｌｙ（ｌａｃｔｉｃ  ａｃｉｄ）｝、ＰＥＧ（ｐｏｙｅｔｈｙｌｅｎｅ  ｇｌｙｃｏｌ）、ポリビニルアルコール（ＰＶＡ）、ポリエチレングリコール（ＰＥＧ）、ポリ（Ｎ−２−ヒドロキシプロピルメタクリルアミド）、ポリヒドロキシアルカノン酸（ＰＨＡ）、ポリカプロラクトン（ＰＣＬ）、ポリ（プロピレンフマレート）、ポリアンヒドリド、ポリアセタール、またはポリカーボネート、ポリ（オルトエステル）であり得る。前記難分解性ポリマーは、ポリエステル、テフロン、ＰＥＴ、ナイロン、ポリプロピレン、またはポリスチレンであり得る。
【００１８】
前記多孔性スキャフォールドは、多様な方法によって製造が可能であるが、溶媒蒸発法（ｓｏｌｖｅｎｔ  ｅｖａｐｏｒａｔｉｏｎ  ｍｅｔｈｏｄ）、重合法（ｐｏｌｙｍｅｒｉｚａｔｉｏｎ  ｍｅｔｈｏｄ）、シード膨張法（ｓｅｅｄ  ｓｗｅｌｌｉｎｇ  ｍｅｔｈｏｄ）、焼結法（ｓｉｎｔｅｒ  ｍｅｔｈｏｄ）、合成法（Ｓｙｎｔｈｅｓｉｓ  ｍｅｔｈｏ）、相分離法（ｐｈａｓｅ  ｓｅｐａｒａｔｉｏｎ  ｍｅｔｈｏｄ）、噴霧乾燥法（ｓｐｒａｙ  ｄｒｙｉｎｇ  ｍｅｔｈｏｄ）及び溶融分散法（ｍｅｌｔ  ｄｉｓｐｅｒｓｉｏｎ  ｍｅｔｈｏｄ）などが使用される（Ｃａｉ  ｅｔ  ａｌ．，Ｉｎｔ．Ｊ．Ｎａｎｏｍｅｄｉｃｉｎｅ．，８：１１１１−１１２０，２０１３）。本発明の一実施例において、前記多孔性スキャフォールドは、溶媒蒸発法を用いて製造された。
【００１９】
前記多孔性スキャフォールドは、直径２００〜８００μｍ、表面及び内部空隙２０〜２００μｍに調節される。
【００２０】
前記組成物において、前記軟骨生成細胞の３次元的培養体は、通常の平板培養容器ではない円錐状の溝を有した細胞３次元培養用培養容器で培養対象軟骨生成細胞を培養する場合、自然に形成され得る。
【００２１】
前記組成物において、前記磁性体は、軟骨生成細胞内に吸収（ｕｐｔａｋｅ）され、前記軟骨生成細胞の表面または前記ポリマースキャフォールドに共有結合または非共有結合によって付着されたものである。軟骨生成細胞内に磁性体の吸収は、前記軟骨生成細胞を前記磁性体を含有した培地で培養時に、前記軟骨生成細胞の貪食作用（ｐｈａｇｏｃｙｔｏｓｉｓ）によって自然になされ得る。
【００２２】
本発明の他の一態様によれば、前記軟骨再生用組成物；軟骨欠損部位にＸ線を照射した後、前記軟骨再生用組成物及び患部をイメージングするための映像撮影部；及び前記軟骨再生用組成物を軟骨欠損部位に移動させる磁界生成部；を含む磁気駆動関節軟骨再生システムが提供される。
【００２３】
前記磁気駆動関節軟骨再生システムにおいて、前記磁界生成部は、コイル型または着用型であり、前記磁界生成部の磁界生成は、軟磁石（ｓｏｆｔ  ｍａｇｎｅｔ）、永久磁石、または電磁石（ｅｌｅｃｔｒｏｍａｇｎｅｔ）によるものである。この際、前記永久磁石は、フェライト（ｆｅｒｒｉｔｅ）、ネオジム（ｎｅｏｄｙｍｉｕｍ）、アルニコ、サマリウムコバルト（ｓａｍａｒｉｕｍ  ｃｏｂａｌｔ）またはゴム磁石（ｒｕｂｂｅｒ  ｍａｇｎｅｔ）であり得る。
【００２４】
前記磁気駆動関節軟骨再生システムにおいて、前記軟骨生成細胞は、軟骨細胞または幹細胞であり、前記幹細胞は、骨髄由来幹細胞、臍帯血由来幹細胞または脂肪由来幹細胞であり得る。
【００２５】
本発明の実施例は、当業者に本発明をさらに完全に説明するために提供されるものである。下記の実施例は、さまざまな他の形態に変形され、本発明の範囲は、下記の実施例に限定されるものではない。むしろ、これら実施例は、本開示をさらに充実かつ完全にし、当業者に本発明の思想を完全に伝達するために提供されるものである。また、図面で各層の厚さやサイズは、説明の便宜及び明確性のために誇張したものである。
【００２６】
明細書の全体にわたって、膜、領域または基板のような１つの構成要素が、他の構成要素の「上に」、「連結されて」、「積層されて」または「カップリングされて」位置すると言及する場合は、前記１つの構成要素が、直接に他の構成要素の「上に」、「連結されて」、「積層されて」または「カップリングされて」接触するか、その間に介在されるさらに他の構成要素が存在すると解釈され得る。一方、１つの構成要素が、他の構成要素の「直接上に」、「直接連結されて」、または「直接カップリングされて」位置すると言及する時は、その間に介在される他の構成要素が存在しないと解釈される。同一の符号は、同一の要素を称する。本明細書で使用されるように、用語「及び／または」は、当該列挙された項目のうち何れか１つ及び１つ以上のあらゆる組み合わせを含む。
【００２７】
本明細書において、第１、第２などの用語が多様な部材、部品、領域、層及び／または部分を説明するために使用されるが、これら部材、部品、領域、層及び／または部分は、これら用語によって限定されてはならないということは自明である。これら用語は、１つの部材、部品、領域、層または部分を、他の領域、層または部分と区別するためにのみ使用される。したがって、以下、前述する第１部材、部品、領域、層または部分は、本発明の教えから外れずとも、第２部材、部品、領域、層または部分を称する。
【００２８】
また、「上の」及び「下の」のような相対的な用語は、図面で図解されるように、他の要素に対するある要素の関係を記述するために、ここで使用される。相対的用語は、図面で描写される方向に追加して素子の他の方向を含むことを意図すると理解され得る。例えば、図面で素子がひっくり返されれば（ｔｕｒｎｅｄ  ｏｖｅｒ）、他の要素の上部の面上に存在すると描写される要素は、前記他の要素の下部の面上に方向を有する。したがって、例として挙げた「上の」という用語は、図面の特定の方向に依存して「下の」及び「上の」方向をいずれも含み得る。素子が他の方向に向く場合（他の方向に対して９０°回転）、本明細書で使用される相対的な説明は、これによって解釈され得る。
【００２９】
本明細書で使用される用語は、特定の実施例を説明するために使用され、本発明を制限するためのものではない。本明細書で使用されるように、単数形態は、文脈上、他の場合を確かに指摘するものではないならば、複数の形態を含み得る。また、本明細書で使用される場合、「含む。（ｃｏｍｐｒｉｓｅ）」及び／または「含む（ｃｏｍｐｒｉｓｉｎｇ）」は、言及した形状、数字、段階、動作、部材、要素及び／またはこれらグループの存在を特定するものであり、１つ以上の他の形状、数字、動作、部材、要素及び／またはグループの存在または付加を排除するものではない。
【００３０】
以下、本発明の実施例は、本発明の理想的な実施例を概略的に図示する図面を参照して説明する。図面において、例えば、製造技術及び／または公差（ｔｏｌｅｒａｎｃｅ）によって、示された形状の変形が予想され得る。したがって、本発明の思想の実施例は、本明細書に示された領域の特定の形状に制限されたものと解釈されてはならず、例えば、製造上もたらされる形状の変化を含まみ得る。
【００３１】
図１Ａは、本発明の一実施例による磁性体（ｍａｇｎｅｔｉｃ  ｐａｒｔｉｃｌｅｓ）及び軟骨再生用細胞が付着された微細構造体を製造する過程を概略的に示している。図１Ａに示したように、生体適合性ポリマーとしてＰＬＧＡを選択して、ゼラチンビーズと共にＷ−Ｏ−Ｗエマルジョンを形成させて、ゼラチンビーズが陥入されたＰＬＧＡマイクロスキャフォールドを製造した後、ゼラチンを除去することにより、ＰＬＧＡマイクロスキャフォールドを製造する。次に、ＰＥＩでアミン機能化された磁性ナノ粒子をＥＤＣ／ＮＨＳ反応によって、前記ＰＬＧＡマイクロスキャフォールドと共有結合させた後、間葉幹細胞を前記磁性ナノ粒子付着ＰＬＧＡマイクロスキャフォールドと共に立体培養することにより、前記ＰＬＧＡマイクロスキャフォールド内の空隙に細胞が付着された形態の磁性体及び軟骨再生用細胞が付着された微細構造体を製造することができる。しかし、前記方法は、例示的なものであって、他の多様な方式、例えば、電気放射などの方式によって製造されたマイクロ構造体に磁性ナノ粒子及び軟骨再生用細胞を付着させることにより、前記磁性ナノ粒子及び軟骨再生用細胞が付着された微細構造体を製造することができる。本発明者らは、前記のような方法でＰＬＧＡ基盤の微細構造体を製造し、これについて走査電子顕微鏡撮影を行った結果、図１Ｂに示されたように、前記のように製造された微細構造体は、多様なサイズの空隙が形成された球状を有すると確認された。それだけではなく、前記のように生成された微細構造体は、直径が２６９．８３±１０．９８２μｍであり、表面空隙の直径が３７．６８±７．５５μｍであり、内部空隙の直径が４０．１２±７．４５μｍであことを確認し、細胞運搬体としての微細構造体の条件（直径１００〜５００μｍ及び空隙サイズ２０μｍ以上）を満たした（図１Ｃ〜図１Ｅ参照）。前記組織再生用細胞が付着された微細構造体は、軟骨治療用細胞と共に、多量の磁性体を含んでいるので、磁場に反応する能力に優れることによって、患者の患部に正確に位置させることがはるかに容易であり、治療効果も高い。
【００３２】
前記軟骨治療剤の製造は、研究者の目的または患部の状態によって適切に調節して製造することが可能であるが、最適の軟骨治療のためには、１×１０５ｃｅｌｌｓ／ｍｌの軟骨再生用細胞に１００μｇ／ｍｌの磁性体を添加して共培養することが望ましい。この際、前記軟骨再生用細胞は、軟骨細胞または軟骨に分化することができる幹細胞を使用し、前記幹細胞は、脂肪由来幹細胞、臍帯血由来幹細胞または骨髄由来幹細胞を使用することができる。
【００３３】
図２Ａは、本発明の一実施例による磁気駆動関節軟骨再生システム１００を概略的に示す構成図である。図２Ａに示したように、上部には、Ｘ線を患者の患部に照射する映像撮影部１１０が構成されており、下部には、前記Ｘ線をイメージで検出する検出器１１５が構成されており、中央部には、患部に投与された軟骨治療剤に含まれた磁性体を患部に正確に位置させるための８個のコイル型電磁界生成器具で構成されたコイル型磁界生成部１５０が構成されている。磁気駆動関節軟骨再生システム１００は、患者の膝関節に軟骨治療剤を投与した後、映像撮影部１１０及び検出器１１５を通じてリアルタイムでＸ線によって３次元イメージを獲得することによって、本発明の一実施例によって製造した軟骨治療剤に含まれた磁性体の位置と患部の正確な位置とを把握し、コイル型磁界生成部１５０を利用した磁場の調節によって、前記軟骨治療剤を軟骨欠損部位に正確に位置させることができる。従来よりも正確に磁性体が含まれた軟骨治療剤を患部に位置させるために、高い強度の磁界を生成することが重要であるが、このために、それぞれの電磁界生成器具は、軟磁石からなるコア（ｃｏｒｅ）に電磁コイル（ｃｏｉｌ）が取り囲んだ形態であるコイル型で構成されており、磁界の強度が高く、磁界の強度と方向とを自由に調整することができる。また、このような磁界生成器具は、外部の永久磁石（ｐｅｒｍａｎｅｎｔ  ｍａｇｎｅｔ）の配置と位置調節とを用いて磁界の強度と方向とを調整することができる。したがって、映像撮影部１１０及び検出器１１５のイメージングに基づいて関節軟骨の治療を極大化することができる。
【００３４】
本発明のコイル型磁界生成部１５０は、本発明の特徴を示し、関節軟骨の治療のための最適な磁界生成効果のために、８個のコイル型電磁界生成器具で構成されているが、これも、研究者の目的及び患部の位置によって、その数と形態とが適切に調節される。コイル型磁界生成部１５０による軟骨治療剤の治療領域及び位置が把握された後、図２Ｂに示したように、コイル型ではない着用型磁界生成器具２００を着用して軟骨治療の効率性を図る。着用型磁界生成器具２００は、便宜性を考慮して膝に着用するための着用型器具２１０で構成されており、その内部には、投与された軟骨治療剤の磁性体に対して磁界を生成するための複数の永久磁石２５０が構成されている。この際、永久磁石２５０は、フェライト、ネオジム、アルニコ、サマリウムコバルトまたはゴム磁石であり得る。
【００３５】
本発明の一実施例による軟骨治療剤（単一細胞または細胞構造体）投与によるコイル型磁界生成部１５０を利用した軟骨再生の治療過程は、図３Ａ及び図３Ｂで詳しく説明する。
【００３６】
図３Ａは、本発明の一実施例による磁気駆動関節軟骨再生システム１００を利用した関節軟骨の治療過程を示す構成図である。まず、単一軟骨再生用細胞に磁性体が結合された軟骨再生用単一細胞または複数の軟骨再生用細胞に磁性体が立体的に結合された球状（ｓｐｈｅｒｏｉｄ）の軟骨再生用細胞構造体形態の軟骨治療剤１３０を患者の患部に注射器によって投与する。映像撮影部１１０は、患部にＸ線を照射し、これは、検出器１１５を通じて３次元リアルタイムイメージングとして実現されることによって、前記投与された単一細胞または細胞構造体の位置を把握させ得る。この際、前記撮影された３次元リアルタイムイメージングに基づいてコイル型磁界生成部１５０を駆動して、前記単一細胞または細胞構造体を患者の軟骨欠損部位に近くに移動するように、磁界の強度を調整するが、各８個のコイル型磁界生成部１５０の一部または全部の磁界の強度を調整して、軟骨患部に精密に位置させることができる。前記コイル型磁界生成部１５０の磁界の強度は、約１０００ｍＴ以内に生成され得るが、それを用いて適切な軟骨治療に活用して、磁気の強度を調節することが望ましい。
【００３７】
また、図３Ｂは、本発明の一実施例による着用型磁界生成器具２００を軟骨欠損部位に着用した形状を示している。前述したように、着用型磁界生成器具２００は、先立って磁気駆動関節軟骨再生システム１００を用いてコイル型磁界生成部１５０の磁場の方向及び強度を制御することによって、把握された治療領域を基にして患部に対する磁界生成位置を固定するために着用する。着用型磁界生成器具２００は、別途の追加的な装置なしに患部に対して患者が直接着用可能であり、簡便に携帯することもできる。投与した軟骨治療剤（単一細胞または細胞構造体）に含まれる磁性体は、着用型器具２１０の内部に構成された永久磁石２５０は軟骨欠損部位の治療のために、最も最適化された位置に分布する。したがって、着用型器具２１０の内部に設けられる複数の永久磁石２５０は、治療の効率性を考慮して、患部１ヶ所に集中的に分布しても、分散して分布しても良い。
【００３８】
図４は、本発明の一実施例による磁気駆動関節軟骨再生システム１００を用いて欠損軟骨を治療する過程を示す概要図である。示したように、まず、手術前、獲得された患者の関節患部の３Ｄ映像（例えば、ＣＴ、ＭＲＩなど）を分析した後、患部を抽出し、治療領域を設定する。以後、軟骨再生用細胞（幹細胞または軟骨細胞）と磁性体とが結合された軟骨治療剤を治療領域近接周りに注射器などを用いて投与するが、患部の程度と位置とによって単一細胞または細胞構造体形態の軟骨治療剤１３０が投与される。引き続き、映像撮影部１１０及び検出器１１５を通じて獲得したリアルタイム映像情報を基にしてコイル型磁界生成部１５０が作動し、生成された磁場の方向及び強度をリアルタイムで制御して、前記軟骨治療剤１３０を治療領域に正確に伝達する。最後に、前記伝達された軟骨治療剤１３０の治療領域内の分布を把握して、着用型磁界生成器具２００の永久磁石２５０の位置及び分布を固定し、長期間関節軟骨の治療の効率を高め得る。
【００３９】
以下、実施例により本発明をさらに詳しく説明する。しかし、本発明は、以下で開示される実施例に限定されるものではなく、互いに異なる多様な形態として実現可能なものである。以下の実施例は、本発明の開示を完全にし、当業者に発明の範疇を完全に知らせるために提供されるものである。
【００４０】
実施例１：ＰＬＧＡマイクロスキャフォールドボディーの製作
本発明の一実施例によって、ＰＬＧＡマイクロスキャフォールドボディー（ｍｉｃｒｏ−ｓｃａｆｆｏｌｄ  ｂｏｄｙ）は、少し変形されたプロセスを有した流体装置（ｆｌｕｉｄｉｃ  ｄｅｖｉｃｅ）を利用した二重エマルジョン（ｄｏｕｂｌｅ  ｅｍｕｌｓｉｏｎ）方法によって準備した。
【００４１】
具体的には、流体装置は、ＰＶＣチューブ（１／３２  ｉｎ  ｉ．ｄ．×３／３２  ｉｎ  ｏ．ｄ．）、２１Ｇ  ニードル及びシリンジポンプで構成されているが、両方向流れチャネル（ｔｗｏ−ｗａｙ  ｆｌｏｗ  ｃｈａｎｎｅｌｓ）装置は、前記ＰＶＣチューブにニードルを挿入して製作した。まず、Ｗ−Ｏエマルジョン（ｅｍｕｌｓｉｏｎ）のために、ＰＬＧＡ溶液及びゼラチン溶液を準備した後、前記溶液は、それぞれ１００ｍｌ  ＰＶＡ  ５％、水性ゼラチン（０．１ｇ／ｍｌ）溶液、１ｍｌ  ジクロロメタン（ＤＣＭ）／Ｓｐａｎ８０（１００：１、ｖ／ｖ）溶液でＰＬＧＡ（８５ｍｇ／ｍｌ）を溶解し、Ｗ−Ｏエマルジョンは、ＰＬＧＡ溶液で、２５００ｒｐｍで２分３０秒間ゼラチン溶液（０．５５〜０．８５ｍｌ、０．１ｍｌ  インターバル、最適化された値：０．６５ｍｌ）を混合して製造した。Ｗ−Ｏエマルジョンは、２６Ｇ  ニードル注射器に注ぎ、それを流体装置のＰＶＣチューブを通じて連続して１分当たり３ｍｌを通過させる流量（ｆｌｏｗ  ｒａｔｅ）を有したＰＶＡ  １％に形成された流体装置の２１Ｇ  ニードルの中央に挿入した。その後、流体チャネルで形成されたＷ−Ｏ−Ｗ液滴（ｄｒｏｐｌｅｔｓ）が、流体装置の２１Ｇ  ニードルに沿って流入され、冷水槽（ｉｃｅ  ｂａｔｈ）の５００ｍｌ  ビーカーに位置した脱イオン水（ｄｅｉｏｎｉｚｅｄ  ｗａｔｅｒ）で収集された。引き続き、前記収集された液滴内のジクロロメタンは、６時間緩やかに撹拌しながら蒸発させ、液滴のゼラチンの除去のために、３７℃、５００ｍｌ  ビーカーの脱イオン水に浸漬し、４時間穏やかに撹拌した。最後に、前記液滴を脱イオン水で３回洗浄した後、ゼラチンが浸出されたＰＬＧＡスキャフォールドボディーを２５ｍｌ  バイアルの脱イオン水に保管した。
【００４２】
前記のように製造されたＰＬＧＡマイクロスキャフォールドを走査電子顕微鏡で撮影した結果、図１Ｂで確認されるように、複数の多様な空隙が形成された球状のマイクロスキャフォールドが正常に形成されたことを確認することができた。
【００４３】
同時に、本発明者らは、前記のように製造されたＰＬＧＡマイクロスキャフォールドの直径、外部空隙のサイズ及び内部空隙のサイズの分布を分析した。その結果、直径が２６９．８３±１０．９８２μｍであり、表面空隙の直径が３７．６８±７．５５μｍであり、内部空隙の直径が４０．１２±７．４５μｍであることを確認した。図１Ｃ〜図１Ｅに示されたように、スキャフォールドの９０％以上が直径２５０〜２９０μｍのサイズを有し、表面空隙の９０％以上のサイズが２３〜５０μｍの分布を示し、内部空隙の９０％以上のサイズが２５〜５０μｍである正規分布の態様を示すことを確認した。このような比較的均一な直径及び表面及び内部空隙のサイズの分布は、本発明の一実施例のＰＬＧＡマイクロスキャフォールドが細胞運搬体として効率的であるということを示すものである。実際、前記結果は、細胞運搬体としての微細構造体の条件（直径１００〜５００μｍ及び空隙サイズ２０μｍ以上）を満たすものである（Ｃｈｏｉ  ｅｔ  ａｌ．，Ｊ．Ｍａｔｅｒ．Ｃｈｅｍ．２２：１１４４２，２０１２）。
【００４４】
実施例２：アミン機能化磁性ナノ粒子の準備
本発明の一実施例によって、前記実施例１から製作されたスキャフォールドボディーに電磁駆動能力を付与するためのアミン機能化Ｆｅ３Ｏ４  ＭＮＰｓを製造した。
【００４５】
具体的には、アミン基（ａｍｉｎｅ  ｇｒｏｕｐ）を有した生体適合性材料のうちから陽性子スポンジ効果（ｐｒｏｔｏｎ  ｓｐｏｎｇｅ  ｅｆｆｅｃｔ）によって高効率で遺伝子伝達のためのＭＮＰｓ表面を修正するために、ＰＥＩ（ｐｏｌｙｅｔｈｙｌｅｎｉｍｉｎｅ）を選択した。まず、１０ｍＭ  塩化第二鉄及び５ｍＭ  塩化第一鉄を、１２ｍｌ  塩酸（１Ｍ）溶液に溶解させた後、前記混合溶液を機械式撹拌機を備えた四口丸底フラスコ中で５０ｍｌ  ナトリウム（１Ｍ）溶液に添加した。前記反応溶液を、乾燥窒素下で８０℃に加熱し、２時間激しく撹拌し、前記段階でＦｅ３Ｏ４  ＭＮＰｓを形成させ、フラスコ底で沈澱させた。その後、ＰＥＩ（１０ｇ）をＦｅ３Ｏ４溶液に添加し、前記溶液を９０℃に加熱し、１時間保持した。前記ＭＮＰｓでコーティングされたＰＥＩ沈殿物を、脱イオン水で５回間洗浄し、水溶液で分散させた。
【００４６】
実施例３：磁性ナノ粒子が付着されたマイクロスキャフォールドの製作
本発明の一実施例によって、ＰＬＧＡマイクロスキャフォールドの表面に、前記実施例２から製作されたＦｅ３Ｏ４  ＭＮＰがコーティングされたＰＥＩを付着するために、アミノ結合形成（ａｍｉｎｏ  ｂｏｎｄ  ｆｏｒｍａｔｉｏｎ）を利用した結合工程（ｃｏｕｐｌｉｎｇ  ｐｒｏｃｅｓｓ）を利用した。まず、ＰＬＧＡスキャフォールドを、３３℃で１．５ｍＭ  ＮＨＳ（Ｎ−ｈｙｄｒｏｘｙｓｕｃｃｉｎｉｍｉｄｅ）及びＥＤＣ（１−Ｅｔｈｙｌ−（ｄｉｍｅｔｈｙｌａｍｉｎｏｐｒｏｐｙｌ）ｃａｒｂｏｄｉｉｍｉｄｅ）が添加された５ｍｌ  ＭＥＳ（０．１Ｍ）溶液に浸漬した。マイクロスキャフォールドを含む溶液を、ＰＬＧＡマイクロスキャフォールドの表面でカルボキシル基（ｃａｒｂｏｘｙｌ  ｇｒｏｕｐｓ）を活性化するために、６時間機械的に撹拌した。マイクロスキャフォールド表面の活性化後に、５ｍｌ  ＭＥＳ（０．１Ｍ）から変形されたＭＮＰｓ（１０ｍｇ／ｍｌ）が分散されたＰＥＩを前記溶液に添加し、３３℃で１２時間撹拌した。その後、前記溶液を、無反応（ｕｎｒｅａｃｔｉｖｅ）ＭＮＰｓを除去するために濾過し、フィルターで固定化されたマイクロスキャフォールドのＭＮＰｓを収集し、脱イオン水で３回洗浄した。
【００４７】
実施例４：幹細胞が積載されたマイクロスキャフォールドの製作及び培養
１０％  ＦＢＳ含むＤＭＥＭ培地内に、前記実施例３から製造された磁性ナノ粒子（ＭＮＰ）が付着されたマイクロスキャフォールドを浸漬させた後、顕微鏡下でマウス骨髄由来間葉幹細胞（ＭＳＣ）１×１０６ｃｅｌｌｓ／ｓｃａｆｆｏｌｄを前記マイクロスキャフォールド上に注入した後、５％  ＣＯ２培養器に３７℃で培養し、２日ごとに培養液を取り替えて、前記マイクロスキャフォールド内に前記間葉幹細胞を定着させた。この際、対照群として磁性ナノ粒子が付着されていないマイクロスキャフォールドに同じ濃度の間葉幹細胞を注入した。
【００４８】
前記のように間葉幹細胞が導入されたマイクロスキャフォールドを３６℃  ５％  ＣＯ２条件で培養しながら、細胞の数をＣｅｌｌ  Ｔｉｔｅｒ  ９６  Ｃｅｌｌ  Ｐｒｏｌｉｆｅｒａｔｉｏｎ  Ａｓｓａｙキット（Ｐｒｏｍｅｇａ、ＵＳＡ）で測定した。
【００４９】
その結果、図５Ａ及び図５Ｂに示されたように、磁性ナノ粒子を導入するか、導入していないマイクロスキャフォールドはいずれも間葉幹細胞が正常に成長することを確認することができた。顕微鏡の倍率をさらに拡大して、前記マイクロスキャフォールドの詳細構造を確認した結果、図６で示すように、前記マイクロスキャフォールド内部の空隙（ｐｏｒｅ）まで幹細胞が浸透していることを確認することができた。興味深いことに、培養初期である３日目には、磁性ナノ粒子を導入したマイクロスキャフォールドでの間葉幹細胞の成長率が対照群である一般ＰＬＧＡマイクロスキャフォールドで培養させた場合よりもさらに高いということが分かった。
【００５０】
実施例５：幹細胞分化能の確認実験
本発明者らは、前記実施例４から製造された間葉幹細胞が導入されたマイクロスキャフォールド構造体に付着された間葉幹細胞が実際に軟骨細胞に分化されるかについて、軟骨細胞分化能を調査した。
【００５１】
具体的には、前記実施例４から製造された間葉幹細胞が導入された磁性ナノ粒子コーティングマイクロスキャフォールド構造体が入れられている培養皿に、４．５ｇ／Ｌ  ブドウ糖、１％  ＩＴＳ（ｉｎｓｕｌｉｎ  ２５μｇ／ｍＬ、ｔｒａｎｓｆｅｒｒｉｎ  ２５μｇ／ｍＬ、及びｓｏｄｉｕｍ  ｓｅｌｅｎｉｔｅ  ２５ｎｇ／ｍＬ）、０．１×１０−６  Ｍ  ｄｅｘａｍｅｔｈａｓｏｎｅ、５０μｇ／ｍＬ  Ｌ−ａｓｃｏｒｂｉｃ  ａｃｉｄ−２−ｐｈｏｐｈｏｓｐｈａｔｅ、及び１０μｇ／ｍＬ  ＴＧＦ−β１を含むＤＭＥＭ培地で構成された軟骨細胞分化用培地（ＳｔｅｍＰｒｏ  Ｃｈｏｎｄｒｏｃｙｔｅ  Ｄｉｆｆｅｒｅｎｔｉａｔｉｏｎ  Ｋｉｔ、Ｔｈｅｒｍｏ  Ｆｉｓｈｅｒ  Ｓｃｉｅｎｔｉｆｉｃ、ＵＳＡ）を処理し、２１日経過後、アルシアンブルーを利用した染色を行って、軟骨細胞への分化程度を観察した。一部のマイクロスキャフォールドは凍結切片化した後、アルシアンブルーで染色した。
【００５２】
その結果、図７Ａ〜図７Ｆで示すように、マイクロスキャフォールド内に定着された骨髄由来間葉幹細胞が、軟骨細胞分化したことを確認することができた。
【００５３】
同時に、本発明者らは、軟骨細胞の分化程度を観察するために、軟骨細胞分化関連標識遺伝子であるＡｇｇｒｅｃａｎ（ＡＧＧ）、コラーゲン２Ａ１（ＣＯＬ２Ａ１）及びＳＯＸ９の発現程度をｑＲＴ−ＰＣＲを用いて分析した（図８）。具体的には、前記のように磁性粒子コーティングマイクロスキャフォールドを軟骨細胞分化用培地で処理した。２１日経過後、総ＲＮＡをＲＮＡ抽出キット（ＴａＫａＲａ  ＭｉｎｉＥＳＴ  Ｕｎｉｖｅｒｓｉａｌ  ＲＮＡ  Ｅｘｔｒａｃｔｉｏｎ  Ｋｉｔ、Ｔａｋａｒａ、Ｊａｐａｎ）を用いて抽出し、逆転写反応キット（ＰｒｉｍｅＳｃｒｉｐｔ  Ｍａｓｔｅｒ  Ｍｉｘ、Ｔａｋａｒａ、Ｊａｐａｎ）で逆転写反応を行った後、５Ｘ  ＦＩＲＥＰｏｌ、ＥｖａＧｒｅｅｎ及びｑＰＣＲ  Ｓｕｐｅｒｍｉｘ（Ｓｏｌｉｓ  ＢｉｏＤｙｎｅ、Ｅｓｔｏｎｉａ）を用いてｑＲＴ−ＰＣＲ反応を行った。その結果、図８で示すように、分化を誘導していない対照群に比べて、分化誘導磁性ナノ粒子コーティングマイクロスキャフォールド内に積載された間葉幹細胞での軟骨分化標識遺伝子の高発現が確認された。したがって、本発明の一実施例による磁性ナノ粒子コーティングマイクロスキャフォールドは、間葉幹細胞の軟骨細胞への分化を正常に誘導することができることが確認された。
【００５４】
実施例６：２Ｄ磁気駆動の実験
本発明の一実施例によって、ＭＮＰｓが導入されたマイクロスキャフォールド間葉幹細胞複合体が、本発明の磁気駆動システムを通じて移動調節が可能か否かを確認するために、微細流体チャンバを利用した２Ｄ磁気駆動の実験を行った。
【００５５】
具体的には、ＰＤＭＳチャンバのモールドをガラス基板（ｇｌａｓｓ  ｓｕｂｓｔｒａｔｅ）に３Ｄプリンターを用いて製造したダンベル型（ｄｕｍｂｂｅｌｌ−ｔｙｐｅ）構造を付着して製作した。その後、ＰＤＭＳポリマーを１０：１の比率の硬化剤及びＰＤＭＳ前駆体を混合して準備し、モールドにキャスティングした後、プラズマを用いてスライドガラスに対してＰＤＭＳブロックを付着させた。前記製造したチャンバを、３個の領域（対照、積載及び標的領域）に区分した（図９Ａ）。引き続き、前記実施例４から製造された磁性ナノ粒子積載マイクロスキャフォールドＭＳＣ複合体１０個を微細流体チャンバの積載領域に積載し、前記微細流体チャンバ内のマイクロスキャフォールドＭＳＣ複合体に対する光学イメージ及び蛍光イメージをリアルタイムで確認することができる倒立顕微鏡が装着されたＥＭＡシステムの作業台に位置させた後、観察した。
【００５６】
前記ＥＭＡシステムは、９５５ｋＡ／ｍの磁化値（ｍａｇｎｅｔｉｚａｔｉｏｎ  ｖａｌｕｅ）を有した４個の円筒状のネオジム磁石（直径１０ｍｍ×高さ２０ｍｍ）で構成された永久磁石で構成された磁気駆動システム（図９Ｂ）を用いて、下記のようにテストした。マイクロスキャフォールドは、常温の粘度が滑液と類似したグリセリン（７０ｗｔ％）溶液が担持されたＰＤＭＳ素材の微細流体チャンバの積載区域に積載した後、前記微細流体チャンバを磁気駆動Ａシステムの作業台に位置し、固定均一磁場（３０ｍＴ）及び可変傾斜磁場（０．２〜１．２Ｔ／ｍ、ｉｎｔｅｒｖａｌ  ０．２Ｔ／ｍ）は、各ｘ−及びｚ−軸に沿ってＥＭＡシステムから生成され、マイクロスキャフォールドは、傾斜磁場の方向に推進した。最後に、速度（ｖｅｌｏｃｉｔｙ）を獲得するために、マイクロスキャフォールドの記録された移動運動（ｌｏｃｏｍｏｔｉｏｎ）を分析した。
【００５７】
その結果、図９Ｃで示すように、１０個のマイクロスキャフォールドのうちの９個が標的領域に移動し、マイクロスキャフォールドは、標的領域に対して磁界調節を通じて誘導されることを確認した。
【００５８】
実施例８：３Ｄ標的能テスト
本発明の一実施例によって、製作した磁気駆動マイクロスキャフォールドの関節欠損部位への標的能を観察した。まず、３Ｄ標的能テストのための膝ファントム（ｋｎｅｅ  ｐｈａｎｔｏｍ）は、膝の３Ｄ  ＣＡＤモデルから３Ｄプリンターを用いて製作した（図１０）。その後、標的領域に深さ３ｍｍ、直径２ｍｍの穴を大腿骨（ｆｅｍｕｒ）の内側に形成した。３Ｄ標的能テストのために、前記製造されたモデルを、グリセリン（７０ｗｔ％）溶液を満たしたアクリルチャンバに位置させた。その後、５個のマイクロスキャフォールドが、ピペッティングによって膝モデルファントムの関節欠損部位の間に注入され、標的領域への移動を観察した。
【００５９】
その結果、類似している速度を有した５個のマイクロスキャフォールドが、注入位置から標的領域に移動して、３Ｄ標的能テストでマイクロスキャフォールドの標的能が可能であるということを観察した（図１１）。
【００６０】
結果として、本発明の磁気駆動関節軟骨再生システム１００を利用すれば、磁性体を含む軟骨治療剤の投与した後、リアルタイム映像情報を基にして磁場の強度を調節し、軟骨治療剤を患部に正確に位置させ、固定することにより、非手術的であり、より効率的な軟骨治療効果を図ることができる。
【００６１】
本発明は、前述した実施例を参考にして説明されたが、これは例示的なものに過ぎず、当業者ならば、これより多様な変形及び均等な他の実施例が可能であるという点を理解できるであろう。したがって、本発明の真の技術的保護範囲は、添付の特許請求の範囲の技術的思想によって決定されるべきである。
【産業上の利用可能性】
【００６２】
本発明の一実施例による軟骨再生用組成物は、骨関節炎のような軟骨損傷による疾患の治療のために有用に使用することができる。
＜付記＞
＜項１＞
磁性体及び軟骨生成細胞が付着された微細構造体を含む軟骨再生用組成物。
＜項２＞
前記軟骨生成細胞は、軟骨細胞または幹細胞である＜項１＞に記載の組成物。
＜項３＞
前記幹細胞は、骨髄由来幹細胞または脂肪由来幹細胞である＜項２＞に記載の組成物。
＜項４＞
前記磁性体は、磁性ナノ粒子である＜項１＞に記載の組成物。
＜項５＞
前記磁性ナノ粒子は、アミン機能化Ｆｅ３Ｏ４ナノ粒子である＜項４＞に記載の組成物。
＜項６＞
前記アミン機能化Ｆｅ３Ｏ４ナノ粒子は、前記微細構造体のカルボキシル基と共有結合される＜項５＞に記載の組成物。
＜項７＞
前記微細構造体は、生体適合性ポリマースキャフォールドである＜項１＞に記載の組成物。
＜項８＞
前記生体適合性ポリマースキャフォールドは、多孔性スキャフォールドである＜項７＞に記載の組成物。
＜項９＞
前記生体適合性ポリマースキャフォールドは、ポリ乳酸−グリコール酸（ＰＬＧＡ）、ポリ乳酸（ＰＬＡ）、ポリグリコール酸（ＰＧＡ）、ポリビニルアルコール（ＰＶＡ）、ポリエチレングリコール（ＰＥＧ）、ポリ（Ｎ−２−ヒドロキシプロピルメタクリルアミド）、ポリヒドロキシアルカノン酸（ＰＨＡ）、ポリカプロラクトン（ＰＣＬ）、ポリ（プロピレンフマレート）、ポリアンヒドリド、ポリアセタール、またはポリカーボネート、ポリ（オルトエステル）から製造されたものである＜項７＞に記載の組成物。
＜項１０＞
＜項１＞に記載の軟骨再生用組成物と、
軟骨欠損部位にＸ線を照射した後、前記軟骨再生用組成物及び患部をイメージングするための映像撮影部と、
前記軟骨再生用組成物を軟骨欠損部位に移動させる磁界生成部と
を含む、磁気駆動関節軟骨再生システム。
＜項１１＞
前記磁界生成部は、コイル型または着用型である＜項１０＞に記載の磁気駆動関節軟骨再生システム。
＜項１２＞
前記磁界生成部は、電磁石または永久磁石により磁界生成される＜項１０＞に記載の磁気駆動関節軟骨再生システム。
＜項１３＞
前記永久磁石は、フェライト、ネオジム、アルニコ、サマリウムコバルトまたはゴム磁石である＜項１２＞に記載の磁気駆動関節軟骨再生システム。
【図１Ａ】
0006901166.tif 000002
【図１Ｂ】
0006901166.tif 000003
【図１Ｃ】
0006901166.tif 000004
【図１Ｄ】
0006901166.tif 000005
【図１Ｅ】
0006901166.tif 000006
【図２Ａ】
0006901166.tif 000007
【図２Ｂ】
0006901166.tif 000008
【図３Ａ】
0006901166.tif 000009
【図３Ｂ】
0006901166.tif 000010
【図４】
0006901166.tif 000011
【図５Ａ】
0006901166.tif 000012
【図５Ｂ】
0006901166.tif 000013
【図６】
0006901166.tif 000014
【図７Ａ】
0006901166.tif 000015
【図７Ｂ】
0006901166.tif 000016
【図７Ｃ】
0006901166.tif 000017
【図７Ｄ】
0006901166.tif 000018
【図７Ｅ】
0006901166.tif 000019
【図７Ｆ】
0006901166.tif 000020
【図８】
0006901166.tif 000021
【図９Ａ】
0006901166.tif 000022
【図９Ｂ】
0006901166.tif 000023
【図９Ｃ】
0006901166.tif 000024
【図１０】
0006901166.tif 000025
【図１１】
0006901166.tif 000026